【手続補正書】
【提出日】平成24年1月19日(2012.1.19)
【手続補正１】
【補正対象書類名】明細書
【補正対象項目名】０００９
【補正方法】変更
【補正の内容】
【０００９】
本発明の種々の実施態様による１，６−ヘキサメチレンジイソシアネートに基づく光安定性熱可塑性ポリウレタン（ＴＰＵ）は、ＡＳＴＭ  Ｄ−１００３による１０％未満のヘーズ値を有し、その一方で、良好な工業的加工性を同時に示す。
【手続補正２】
【補正対象書類名】明細書
【補正対象項目名】００４４
【補正方法】変更
【補正の内容】
【００４４】
広範な本発明の概念から逸脱することなく、上記の実施形態に対して変更を加えることができることは当業者に明らかであろう。従って、本発明は、開示した特定の実施形態に限定されず、特許請求の範囲によって定義されるような本発明の精神および範囲内での変更に及ぶことが意図される。
［１］１０％未満のＡＳＴＭ  Ｄ−１００３ヘーズ値を有する光安定性熱可塑性ポリウレタンであって、
（ａ）１，６−ヘキサメチレンジイソシアネートを含んでなるジイソシアネート成分、
（ｂ）（ｂ１）１，４−ジ（β−ヒドロキシエチル）ヒドロキノン、および
（ｂ２）２個のＯＨ基の間に２または３個の炭素原子鎖長を有するジオール類からなる群から選択される少なくとも１つの鎖延長剤
からなる、鎖延長剤（ｂ１）と鎖延長剤（ｂ２）のモル比が１０：１〜１：４の鎖延長成分、および
（ｃ）４５０〜１００００ｇ／ｍｏｌの数平均分子量および少なくとも１．８乃至多くとも３．０のツェレビチノフ活性水素原子の平均数を有する少なくとも１つのポリオール成分
を反応させることを含む方法によって製造され、成分（ａ）におけるイソシアネート基と成分（ｂ）および（ｃ）におけるイソシアネート反応性基の比が０．９：１〜１．１：１である、ポリウレタン。
［２］前記方法は、（ａ）、（ｂ）および（ｃ）を、触媒（ｄ）；ポリウレタンを基準として０．１〜１０重量％の量の光安定剤（ｅ）；添加剤および補助物質（ｆ）；および連鎖停止剤（ｇ）からなる群から選択される１以上のさらなる成分の存在下に反応させることを含んでなる、［１］に記載の光安定性熱可塑性ポリウレタン。
［３］前記少なくとも１つのポリオール成分は４５０〜６０００ｇ／ｍｏｌの数平均分子量を有する、［１］に記載の光安定性熱可塑性ポリウレタン。
［４］前記少なくとも１つのポリオール成分は６００〜４５００ｇ／ｍｏｌの数平均分子量を有する、［１］に記載の光安定性熱可塑性ポリウレタン。
［５］ジイソシアネート成分は３０ｍｏｌ％までの第２の脂肪族ジイソシアネートをさらに含んでなる、［１］に記載の光安定性熱可塑性ポリウレタン。
［６］前記少なくとも１つの鎖延長剤（ｂ２）は、１，２−エチレングリコール、１，２−プロパンジオール、１，３−プロパンジオール、２，２−ジメチル−１，３−プロパンジオール、２−メチル−１，３−プロパンジオール、２−エチル−２−ブチル−１，３−プロパンジオールおよびこれらの混合物からなる群から選択される１以上のジオールを含んでなる、［１］に記載の光安定性熱可塑性ポリウレタン。
［７］１０％未満のＡＳＴＭ  Ｄ−１００３ヘーズ値を有する光安定性熱可塑性ポリウレタンであって、
（ａ）１，６−ヘキサメチレンジイソシアネートおよび３０ｍｏｌ％までの第２の脂肪族ジイソシアネートを含んでなるジイソシアネート成分、
（ｂ）（ｂ１）１，４−ジ（β−ヒドロキシエチル）ヒドロキノン、および
（ｂ２）１，２−エチレングリコール、１，２−プロパンジオール、１，３−プロパンジオール、２，２−ジメチル−１，３−プロパンジオール、２−メチル−１，３−プロパンジオール、２−エチル−２−ブチル−１，３−プロパンジオールおよびこれらの混合物からなる群から選択される少なくとも１つの鎖延長剤
からなる、鎖延長剤（ｂ１）と鎖延長剤（ｂ２）のモル比が１０：１〜１：４の鎖延長成分、および
（ｃ）６００〜４５００ｇ／ｍｏｌの数平均分子量および少なくとも１．８乃至多くとも３．０のツェレビチノフ活性水素原子の平均数を有する少なくとも１つのポリオール成分
を反応させることを含む方法によって製造され、成分（ａ）におけるイソシアネート基と成分（ｂ）および（ｃ）におけるイソシアネート反応性基の比が０．９：１〜１．１：１である、ポリウレタン。
［８］［１］に記載のポリウレタンを含んでなる、光安定性透明成形品。
［９］［７］に記載のポリウレタンを含んでなる、光安定性透明成形品。
［１０］光安定性透明成形品の製造方法であって、
（ｉ）［１］に記載のポリウレタンを供給する工程、および
（ｉｉ）該ポリウレタンを射出成形する工程
を含んでなる方法。
［１１］光安定性透明成形品の製造方法であって、
（ｉ）［１］に記載のポリウレタンを供給する工程、および
（ｉｉ）該ポリウレタンを押出す工程
を含んでなる方法。
［１２］光安定性透明成形品の製造方法であって、
（ｉ）［７］に記載のポリウレタンを供給する工程、および
（ｉｉ）該ポリウレタンを射出成形する工程
を含んでなる方法。
［１３］光安定性透明成形品の製造方法であって、
（ｉ）［７］に記載のポリウレタンを供給する工程、および
（ｉｉ）該ポリウレタンを押出す工程
を含んでなる方法。
【手続補正３】
【補正対象書類名】特許請求の範囲
【補正対象項目名】全文
【補正方法】変更
【補正の内容】
【特許請求の範囲】
【請求項１】
１０％未満のＡＳＴＭ  Ｄ−１００３ヘーズ値を有する光安定性熱可塑性ポリウレタンであって、
（ａ）１，６−ヘキサメチレンジイソシアネートを含んでなるジイソシアネート成分、
（ｂ）（ｂ１）１，４−ジ（β−ヒドロキシエチル）ヒドロキノン、および
（ｂ２）２個のＯＨ基の間に２または３個の炭素原子鎖長を有するジオール類からなる群から選択される少なくとも１つの鎖延長剤
からなる、鎖延長剤（ｂ１）と鎖延長剤（ｂ２）のモル比が１０：１〜１：４の鎖延長成分、および
（ｃ）４５０〜１００００ｇ／ｍｏｌの数平均分子量および少なくとも１．８乃至多くとも３．０のツェレビチノフ活性水素原子の平均数を有する少なくとも１つのポリオール成分
を反応させることを含む方法によって製造され、成分（ａ）におけるイソシアネート基と成分（ｂ）および（ｃ）におけるイソシアネート反応性基の比が０．９：１〜１．１：１である、ポリウレタン。
【請求項２】
１０％未満のＡＳＴＭ  Ｄ−１００３ヘーズ値を有する光安定性熱可塑性ポリウレタンであって、
（ａ）１，６−ヘキサメチレンジイソシアネートおよび３０ｍｏｌ％までの第２の脂肪族ジイソシアネートを含んでなるジイソシアネート成分、
（ｂ）（ｂ１）１，４−ジ（β−ヒドロキシエチル）ヒドロキノン、および
（ｂ２）１，２−エチレングリコール、１，２−プロパンジオール、１，３−プロパンジオール、２，２−ジメチル−１，３−プロパンジオール、２−メチル−１，３−プロパンジオール、２−エチル−２−ブチル−１，３−プロパンジオールおよびこれらの混合物からなる群から選択される少なくとも１つの鎖延長剤
からなる、鎖延長剤（ｂ１）と鎖延長剤（ｂ２）のモル比が１０：１〜１：４の鎖延長成分、および
（ｃ）６００〜４５００ｇ／ｍｏｌの数平均分子量および少なくとも１．８乃至多くとも３．０のツェレビチノフ活性水素原子の平均数を有する少なくとも１つのポリオール成分
を反応させることを含む方法によって製造され、成分（ａ）におけるイソシアネート基と成分（ｂ）および（ｃ）におけるイソシアネート反応性基の比が０．９：１〜１．１：１である、ポリウレタン。
【請求項３】
光安定性透明成形品の製造方法であって、
（ｉ）請求項１に記載のポリウレタンを供給する工程、および
（ｉｉ）該ポリウレタンを射出成形する工程
を含んでなる方法。
【請求項４】
光安定性透明成形品の製造方法であって、
（ｉ）請求項１に記載のポリウレタンを供給する工程、および
（ｉｉ）該ポリウレタンを押出す工程
を含んでなる方法。